(57)【要約】【解決手段】粒子が電荷を保持し、それにより粒子が静電気的にまたは動電気的に移動する粒子の調製方法。この方法は、正電荷または負電荷を付与する電荷指向剤の付着を容易とする被覆媒体と粒子を接触させることからなり、それにより粒子を静電気的にまたは動電気的に移動するようにする。正電気または動電気沈積法に使用されるための静電気的にまたは動電気的に移動する粒子。当該粒子は粒子本体上に被覆媒体と電荷指向剤を含む。【選択図】なし【特許請求の範囲】
【請求項１】
粒子が静電気的にまたは動電気的に移動可能となるように粒子が電荷を有すべく粒子を調製する方法であって、該方法は以下からなる：
電荷指向材の付着を容易とする被覆媒体で粒子を被覆し、ここで、該被覆媒体はアニオン種、非イオン種、カチオン種、酸、塩基およびこれらの混合物から選択されるものであり、そうして被覆媒体で被覆された粒子が得られ；そして
被覆媒体で被覆された粒子を、正または負の電荷を付与すべく電荷指向材で被覆し、そうして粒子は静電気的にまたは動電気的に移動可能となる。
【請求項２】
粒子が半田金属粒子である請求項１の方法。
【請求項３】
粒子が半田金属粒子であり、そして粒子を被覆媒体で被覆することが、粒子をカチオン材で被覆することからなる請求項１の方法。
【請求項４】
粒子が半田金属粒子であり、そして粒子を被覆媒体で被覆することが、粒子を材料で被覆することからなり、該材料はａ）ステアルアミドプロピルエタノールアミン、ｂ）Ｃ１６−Ｃ１８  モノアルキルアミン、ｃ）水素添加タローアルキルアミン、ｄ）Ｎ−ミリストイル  サルコシン、ｅ）Ｎ−ステアロイル  サルコシン、ｆ）Ｎ−（１，３−ジメチルブチル）−Ｎ−フェニレンジアミン、ｇ）Ｎ，Ｎ‘−ヘキサン−１，６−ジイルビス（３−３（３，５−０ジ−ｔｅｒｔ―ブチル−４−ヒドロキシフェニルプロピオンアミド））、ｈ）アミノ  ベースのシリコーン共重合オール  界面活性剤、およびｉ）これらの混合物からなる群から選択される請求項１の方法。
【請求項５】
粒子が半田金属粒子であり、そして粒子を被覆媒体で被覆することが、粒子を材料で被覆することからなり、該材料はアミド、ポリアミドおよびポリアミド樹脂から選択される請求項１の方法。
【請求項６】
粒子が半田金属粒子であり、そして粒子を被覆媒体で被覆することが、粒子をアニオン材料で被覆することからなる請求項１の方法。
【請求項７】
粒子が半田金属粒子であり、そして粒子を被覆媒体で被覆することが、粒子を材料で被覆することからなり、該材料はａ）Ｎ−ラウリルエチレンジアメトリ酢酸、ｂ）カリウムと遊離のグリセリンを含むステアリン酸グリセリル、ｃ）ステアルアミドプロピル  ジエタノールアミン、ｄ）、ｅ）、およびｆ）からなる群から選択される請求項１の方法。
【請求項８】
粒子が半田金属粒子であり、そして粒子を被覆媒体で被覆することが、粒子を高分子材料で被覆することからなる請求項１の方法。
【請求項９】
粒子が半田金属粒子であり、そして粒子を被覆媒体で被覆することが、粒子を材料で被覆することからなり、該材料はａ）スチレン  アクリル酸共重合体、ｂ）エチレン  アクリル酸共重合体、ｃ）パルミチン酸、ｄ）ステアリン酸、ｅ）プロピレン  アクリル酸共重合体およびｆ）これらの混合物からなる群から選択されるはアミド、ポリアミドおよびポリアミド樹脂から選択される請求項１の方法。
【請求項１０】
粒子が半田金属粒子であり、そして粒子を被覆媒体で被覆することが、粒子を材料で被覆することからなり、該材料はロジンおよび変性ロジンからなる群から選択される請求項１の方法。
【請求項１１】
粒子が半田金属粒子であり、そして粒子を被覆媒体で被覆することが、粒子を材料で被覆することからなり、該材料はガムロジン、水素添加ロジン、ロジンのフマル酸付加体、およびロジンのマレイン酸付加体からなる群から選択される請求項１の方法。
【請求項１２】
粒子が半田金属粒子であり、そして粒子を被覆媒体で被覆することが、粒子を有機酸材料で被覆することからなる請求項１の方法。
【請求項１３】
粒子が半田金属粒子であり、そして粒子を被覆媒体で被覆することが、粒子を材料で被覆することからなり、該材料はａ）脂肪族酸、ｂ）芳香族酸、ｃ）モノカルボン酸、ｄ）ジカルボン酸、ｅ）トリカルボン酸、ｆ）アミノ酸、ｇ）スルホン酸、ｈ）スルファミン酸、ｉ）ホスヒン酸、ｊ）ホスホン酸および、ｋ）これらの混合物からなる群から選択される請求項１の方法。
【請求項１４】
粒子が半田金属粒子であり、そして粒子を被覆媒体で被覆することが、粒子を材料で被覆することからなり、該材料は炭素骨格長がＣ１とＣ２０の間にあるモノおよびジカルボン酸からなる群からから選択される請求項１の方法。
【請求項１５】
粒子が半田金属粒子であり、そして粒子を被覆媒体で被覆することが、粒子を材料で被覆することからなり、該材料はアジピン酸、クエン酸、アスコルビン酸、コハク酸、マレイン酸、マロン酸およびこれらの混合物から選択される請求項１の方法。
【請求項１６】
粒子が半田金属粒子であり、そして粒子を被覆媒体で被覆することが、粒子を有機塩基材料で被覆することからなる請求項１の方法。
【請求項１７】
粒子が半田金属粒子であり、そして粒子を被覆媒体で被覆することが、粒子を材料で被覆することからなり、該材料は脂肪族と芳香族アミンからなる群からから選択される請求項１の方法。
【請求項１８】
粒子が半田金属粒子であり、そして粒子を被覆媒体で被覆することが、粒子を材料で被覆することからなり、該材料はａ）第１級アミン、ｂ）第２級アミン、ｃ）第３級アミン、およびｄ）これらの混合物からなる群からから選択される請求項１の方法。
【請求項１９】
粒子が半田金属粒子であり、そして粒子を被覆媒体で被覆することが、粒子を材料で被覆することからなり、該材料はａ）エチルアミン、ｂ）第３級ブチルアミン、ｃ）プロピルアミン、ｄ）アルカノールアミン、ｅ）アルキルアミン、ｆ）アニシジン、ｇ）Ｎ−フェニルベンジルアミン、ｈ）Ｎ−フェニルベンジルアミン、ｉ）Ｎ−フェニルジエタノールアミン、ｊ）ジフェニルグアニジン、ｋ）２−アミノベンゾ三フッ化物およびｌ）これらの混合物からなる群から選択される請求項１の方法。
【請求項２０】
静電気的または動電気的沈積法に使用される静電気的または動電気的に移動可能な粒子であって、該粒子以下からなる：
粒子本体；
電荷指向材の付着を容易とする粒子本体上の被覆媒体、ここで、被覆媒体はアニオン種、非オン種、カチオン種、酸、塩基およびこれらの混合物からなる群から選択されるものであり；そして
被覆媒体上の電荷指向材であって、ここで電荷指向材は正または負電荷を有し、それにより粒子本体を静電気的にまたは動電気的に移動可能とするものである。
【請求項２１】
粒子本体が半田金属粒子本体である請求項２０の粒子。
【請求項２２】
被覆媒体がカチオン材からなる請求項２０の粒子。
【請求項２３】
被覆媒体が、次ぎのａ）ステアルアミドプロピルジエタノールアミン、ｂ）Ｃ１６−Ｃ１８モノアルキルアミン、ｃ）水素添加タローアルキルアミン、ｄ）Ｎ−ミリストイルサルコシン、ｅ）Ｎ−ステアロイル  サルコシン、ｆ）Ｎ−（１，３−ジメチルブチル）−Ｎ−フェニレンジアミン、ｇ）Ｎ，Ｎ‘−ヘキサン−１，６−ジイルビス（３−３（３，５−０ジ−ｔｅｒｔ−ブチル−４−ヒドロキシフェニルプロピオンアミド））、ｈ）アミノ−ベースのシリコーン共重合オール  界面活性剤およびｉ）これらの混合物からなる群から選択される材料である請求項２０の粒子。
【請求項２４】
被覆媒体が、アミド、ポリアミド、およびポリアミド樹脂からなる群から選択される材料である請求項２０の粒子。
【請求項２５】
被覆材がアニオン材からなる請求項２０の粒子。
【請求項２６】
被覆媒体が、ａ）Ｎ−ラウリルエチレンジアメ三酢酸、ｂ）カリウムと遊離のグリセリンを含むステアリン酸グリセリルエステル  ＳＥ、ｃ）ステアリルアミドプロピル  ジエタノールアミン、ｄ）ベヘニン酸（ドコサン酸）、ｅ）脂肪族アルコール／リン酸エステル／エトキシレート混合物、およびｆ）これらの混合物からなる群から選択される材料である請求項２０の粒子。
【請求項２７】
被覆媒体が高分子材からなる請求項２０の粒子。
【請求項２８】
被覆媒体が、ａ）スチレン  アクリル酸共重合体、ｂ）エチレン  アクリル酸共重合体、ｃ）パルミチン酸、ｄ）ステアリン酸、ｅ）プロピレン  アクリル酸共重合体、およびｆ）これらの混合物からなる群から選択される材料である請求項２０の粒子。
【請求項２９】
被覆媒体が、ロジンと変性ロジンからなる群から選択される材料である請求項２０の粒子。
【請求項３０】
被覆媒体が、ガムロジン、水素添加ロジン、ロジンのフマル酸付加体、およびロジンのマレイン酸付加体からなる群から選択される請求項２０の粒子。
【請求項３１】
被覆媒体が有機酸材料からなる請求項２０の粒子。
【請求項３２】
被覆媒体は、ａ）脂肪族酸、ｂ）芳香族酸、ｃ）モノカルボン酸、ｄ）ジカルボン酸、ｅ）トリカルボン酸、ｆ）アミノ酸、ｇ）スルホン酸、ｈ）スルファミン酸、ｉ）ホスヒン酸、ｊ）ホスホン酸および、ｋ）これらの混合物からなる群から選択される請求項２０の粒子。
【請求項３３】
被覆媒体が炭素骨格長がＣ１とＣ２０の間にあるモノおよびジカルボン酸からなる群からから選択される請求項２０の粒子。
【請求項３４】
被覆媒体が、アジピン酸、クエン酸、アスコルビン酸、コハク酸、マレイン酸、マロン酸およびこれらの混合物から選択される請求項２０の粒子。
【請求項３５】
被覆媒体が有機塩基材である請求項２０の粒子。
【請求項３６】
被覆媒体が、脂肪族および芳香族アミンからなる群から選択される請求項２０の粒子。
【請求項３７】
被覆媒体が、ａ）第１級アミン、ｂ）第２級アミン、ｃ）第３級アミン、およびｄ）これらの混合物からなる群からから選択される請求項２０の粒子。
【請求項３８】
被覆媒体が、ａ）エチルアミン、ｂ）第３級ブチルアミン、ｃ）プロピルアミン、ｄ）アルカノールアミン、ｅ）アルキルアミン、ｆ）アニシジン、ｇ）Ｎ−フェニルベンジルアミン、ｈ）Ｎ−フェニルベンジルアミン、ｉ）Ｎ−フェニルジエタノールアミン、ｊ）ジフェニルグアニジン、ｋ）２−アミノベンゾ三フッ化物およびｌ）これらの混合物からなる群から選択される請求項２０の粒子。
【請求項３９】
請求項２２乃至請求項３８において、当該各請求項の粒子本体が、半田金属粒子本体であることを特徴とする当該各請求項の粒子。
【発明の詳細な説明】
【技術分野】
【０００１】
本発明の分野
本発明は粉末を含む粒子の調製方法と電子機器の製造における金属粒子のパターニングのような静電気的または動電気的手段によるパターニングのための大径の粒子に関する。
【０００２】
本発明の背景
種々の応用の中で、金属粒子や金属粉等の有機または無機粒子を基板に所定パターンに塗工することが望まれることがある。このような一つの適用は、印刷回路基板の分野であり、そこでは金属粉を含む半田ペーストがパターンを画定するステンレス鋼または電鋳されたステンシルにより、またはスクリーン印刷法で基板に塗工されている。
酸化を受けるので、多くの工業半田や他の金属粉は室温では長期間安定ではない。
【０００３】
本発明の要約
本発明のいくつかの態様の中には、基板の上にパターン状に静電気的にまたは動電気的に沈積する粒子を提供することがある。他の態様は、酸化に耐性があり、そして室温での長期間にわたる保管でも安定な金属粒子の提供にある。
【０００４】
それ故、簡単には、本発明は、粒子が電荷を保持し、それにより粒子は静電気的にまたは動電気的に移動するようになる粒子の調製方法に関する。本方法は、電荷指向剤の付着を容易とする被覆媒体で粒子を被覆することからなり、ここで、被覆媒体は、アニオン種、ノニオン種、カチオン種、酸、塩基、およびこれらの混合物からなる群から選択されて、その上に被覆媒体を有する粒子が得られ；そしてその上に被覆媒体を有する粒子を正電荷または負電荷を付与する電荷指向剤に接触させ、そしてそれにより粒子を静電気的にまたは動電気的に移動するようにする。
【０００５】
本発明の他の態様は、静電気的にまたは動電気的に移動する粒子の静電気的または動電気的な沈積への使用に関する。粒子本体；電荷指向剤の付着を容易とする、粒子本体上の被覆媒体であって、ここで被覆媒体はアニオン種、ノニオン種、カチオン種、酸、塩基およびこれらの混合物からなる群から選択され；および被覆媒体上の電荷指向剤であって、ここで電荷指向剤は正電荷または負電荷を有し、それにより粒子本体が静電気的にまたは動電気的に移動するようになることから、粒子はなるものである。
本発明の他の態様と特徴は部分的に明らかであり、また部分的に以下に述べられる。
【０００６】
本発明の詳細な説明
本発明に従い、有機または無機粒子は電荷指向剤の処理に合うようにするために被覆され、そうして粒子は静電気的にまたは動電気的に移動するようになる。一つの好ましい態様では、粒子は金属／合金、Ｓｎ、Ｓｎ／Ｐｂ、Ｓｎ／Ａｇ／Ｃｕ、Ｓｎ／Ａｇ、Ｃｕ、Ｓｎ／Ａｇ／Ｂｉ、Ｓｎ／Ｂｉ、Ｓｎ／Ｐｂ／Ｂｉおよびその他から選択される粉末である。
【０００７】
粒子径は典型的には、約０．５μｍと約１ｍｍの間にある。一つの態様では、粒子は平均粒径が約０．５と約５０μｍの間にある粉末粒子である。他の態様では、平均粒径が約１と約１００μｍの間にある粉末粒子である。好ましい粉末は粒径分布が主として約１０と約２０μｍの間にあるタイプ６の粉末である。粒子は代わりに、平均粒径が約５０と約５００μｍの間にある中位の粒径の粒子である。さらなる代わりとしては、相対的に大粒径の無機物質の球で約１００μｍ以上の平均粒径を有し、例えば、１００μｍと１ｍｍの間の平均粒径のものである。これらは、例えば、半田金属球である。一定の適用のためには、有機金属粒子が使用され得る。
【０００８】
本発明を遂行するに、粒子はイオン界面活性剤、非イオン高分子のような非イオン材、有機酸および／または塩基、およびこれらの混合物の中から選択される材料で被覆される。コートが物理的になされる態様に応じて、被覆媒体は溶剤をまた含み得る。すなわち、溶液に浸漬され、溶液をスプレーして、または流動床で溶液に曝されることでコートが行なわれるならば、溶剤が必要である。他方、コートがプラズマ被覆方法で行なわれるならば、溶液は不用である。
【０００９】
本発明に従い粒子の被覆に適当な界面活性剤には、次ぎのカチオン剤がある：
商品名  レキサミン  ２２としてイオレックス社から市販されるステアルアミドプロピル  ジエタノールアミン。
商品名  アルミーン  ＨＴとしてアクゾ  ノエルから市販される水素添加タローアルキルアミンのようなＣ１６−Ｃ１８モノアルキル  アミン。
商品名  ハンポシル  Ｓとしてハンプシャ化学社から市販されるＮ−ステアロイル  サルコシン。
商品名  ハンポシル  ＭＳとしてハンプシャ化学社から市販されるＮ−ミリストイルとＮ−ステアロイル  の混合物。
商品名  フレクゾン  ７Ｆ（酸化防止剤）としてクロンプトン社から市販されるＮ−（１，３−ジメチルブチル）−Ｎ−フェニレンジアミン。
商品名  イルガノックス  １０９８としてチバから市販されるＮ，Ｎ‘−ヘキサン−１，６−ジイルビス（３−３（３，５−０ジ−ｔｅｒｔ―ブチル−４−ヒドロキシフェニルプロイオンアミド））。
商品名  ランベント  アミン  ＰＤとしてランベントから市販されるアミノ−ベースのシリコーン共重合体界面活性剤。
商品名  レキサミン  ２２としてイオレックス社から市販されるステアルアミドプロピル  ジエタノールアミン。
コグニスから市販されるアミド、ポリアミドおよびポリアミド樹脂で、例えばヴェルサミド  ９４０  ポリアミド樹脂。
【００１０】
本発明に従う粒子被覆に適当な界面活性剤には次ぎのアニオン材がある：
商品名ＬＥＤ３Ａ  酸としてハンプシャー化学社から市販されるＮ−ラウリルエチレンジアメトリ酢酸。
カリウムと遊離のグリセリンを含むステアリン酸グリセリル  ＳＥ。
商品名  クロード酸  Ｂとしてクローダから市販されるベヘン酸（ドコサン酸）。
商品名  クローダホス  ＣＥＳとしてクローダから市販される脂肪アルコール／燐酸エステル／エトキシレート  混合物［アルコール  Ｃ１６−Ｃ１８／１―ヘキサデカノール  水素  燐酸塩／ポリオキシエチレン（１）セチル  エーテル  燐酸塩］
【００１１】
追加される好適な材料は、次ぎの高分子材である：
商品名ジョンクリルとしてＳ．Ｃ．ジョンソンから市販されるスチレン  アクリル酸共重合体。
アライド  シグナル社から市販されるエチレン  アクリル酸共重合体  Ａ−Ｃ  ５４０、５４０Ａ、５８０、５１２０、５１８０。
パリミチン酸、ステアリン酸および他の脂肪酸ならびにこれらの混合物。
プロピレン  アクリル酸共重合体
ロジン、変性ロジン、例えばガム  ロジン、水素添加樹脂、フマル酸およびマレイン酸付加ロジン。
【００１２】
前述の被覆材は被覆粒子をして電荷指向材との処理をしやすくさせ、そうして粒子は電荷指向材で処理されることができて、それらは静電気的にまたは動電気的に移動する。この被覆は、表面を、たとえばヒドロキシ面そのものまたは酸性面そのものとして特性付けるものであり、それと続いて塗工される電荷指向材が反応することができる。
【００１３】
被覆材の選択では、粒子が半田として使用される金属粒子ならば、半田として使用される際の結果としての粒子にフラックス機能を付与することが好ましい。
【００１４】
本発明の被覆粒子に好適な有機酸としては、脂肪族および芳香族酸、モノ、ジ、トリカルボン酸およびさらに、アミノ酸、スルホン酸、スルファミン酸、ホスフィン酸、ホスホン酸などであり、次ぎのものを含む：炭素骨格長さがＣ１とＣ２０の間であるモノおよびジカルボン酸で、例えば、アジピン酸、クエン酸、アスコルビン酸、コハク酸、マレイン酸、マロン酸。
【００１５】
本発明の被覆粒子に好適な有機塩基は次ぎのものである：飽和および不飽和、脂肪族および芳香族  アミン、たとえば１級、２級、３級アミン、エチルアミン、第３級ブチルアミン、プロピルアミン、アルカノールアミン、アルキルアミン、アニシジン、Ｎ−フェニルベンジルアミン、Ｎ−フェニルジエタノールアミン、ジフェニルグアニジン、２−アミノベンゾ三フッ化物、など。
【００１６】
使用される極性有機溶剤は、被覆組成物が溶解する溶剤から選択される。これらの溶剤には芳香族および脂肪族材料があり、たとえば、メタノール、エタノール、イソプロパノール、ブタノールのようなアルコール、他のアルコール、ケトン、グリコール、グリコールエーテル、エステル、トルエン、ベンゼン、およびこれらの混合物。
【００１７】
界面活性剤溶液の調製には、一つの態様では、界面活性剤またはポリマー含有量は、約０．０５と約１０重量％の間にあり、好ましくは約０．１と約１重量％の間にある。有機溶剤含量は、約９９．９５と９０重量％の間にあり、好ましくは約９９．９と９９重量％の間にある。
【００１８】
有機酸または塩基溶液の調製には、酸または塩基含量は、一つの態様で約０．０５と約１０重量％の間にあり、好ましくは約０．５と約２重量％の間にある。有機溶剤含量は、約９９．９５と９０重量％の間にあり、好ましくは約９９．５と約９８重量％の間にある。
【００１９】
粒子は、約９９．９ｗｔ％の量まで被覆混合物に導入される。好ましい態様では、粒子は、約８５％と約９９ｗｔ％の間の量で導入される。導入・混合の方法は、超音波処理混合、流動浸漬、低シェア攪拌器混合、ボールミリング、ビードミリングから選択される。
【００２０】
粒子被覆の後、上澄み液は傾斜して除き、粒子は少なくとも一度洗浄される。一つの態様では、粒子は２〜５回の間、中性の高誘電性有機液体で洗浄され、それは例えばヒューストンのエクソン化学が販売する商品名  アイソパールである。これにより、パターニング使用のための準備ができた半田粒子が得られる。また、被覆により創生される酸素拡散障壁により、粒子は酸素に耐性を有し、そして室温での長期間保存でも安定である。
【００２１】
上述の粒子の浸漬塗工の代わりとして、他の方法でも良く、これには流動浸漬、スプレー被覆、パン被覆、回転被覆、ロール被覆、プラズマ被服、または溶液被覆がある。
【００２２】
前述の方法により、静電電荷を保持し得る電気絶縁性粒子被覆を有する粒子が得られる。半田粉末には、被覆は半田付温度で溶解することができ、ある場合には、被服は半田付けの際フラックス機能を発揮する。
【００２３】
上述したように、被覆媒体は二つまたはそれ以上の記載した成分の混合物を含む。一つの例では、第１次の被覆媒体はアニオンまたはカチオンであって、対イオン種（アニオンまたはカチオン）を有し、全電荷の調整に使用される。
【００２４】
上述の範囲内で特に好適な態様は、金属粒子表面に結合する複数種のイオン種（アニオンまたはカチオン）を利用する。イオン種は粒子を静電気的にまたは動電気的に移動しやすくするためにその後塗付される電荷指向材を補完するように選択される。
【００２５】
２００４年７月９日に出願された名称  沈積とパターンニング方法のアメリカ特許出願であって、その内容全体は明示的にここに参照として組み入れられるが、それに開示されるような静電気的または動電気的方法に粒子を使用するために、粒子は、電解質または高分子電解質を含む溶液に導入され、それは電荷指向材としても知られている。適当な電解質・高分子電解質には、例示されるが、限定されない、以下のものが示される：
ＨＰコンパックから入手可能なポリビニル  レクチン
商品名  ＮＰＨＯＳのジグリセリンの一価酸リン酸塩
硫酸ラウリル  ナトリウム塩（ＳＤＳ）
硫酸ラウリル  ナトリウム塩
硝酸コバルト
パーフルオロペンタノン酸、オクタノン酸、デカノン酸および類似の種
パーフルオロカルボン酸（パーフルオロ  セバシン酸、スベリン酸、コハク酸）
脂肪酸ナトリウムおよびカルシウム塩
アルコールのエトキ化物の硫酸塩
硫酸ラウレート  アンモニウム塩
硫酸およびスルホン酸アリル  ナトリウム塩
蒸留水のかん流で任意に変性されたバリウム  ペトロネート
塩化アリル  メチル  アンモニウム、塩化ヘキサデシル  アンモニウム、および
塩化ドデシル  トリメチル  アンモニウムのような第４級アンモニア電解質および高分子電解質
【００２６】
このようにして静電気的または動電気的沈積法に使用される静電気的にまたは動電気的に移動可能な粒子が得られる。粒子は、粒子本体；粒子本体上の上述の被覆媒体で、それにより電荷指向材が付着しやすくなり、ここで被覆媒体はアニオン種、非イオン種、カチオン種、酸、塩基およびこれらの混合物から選ばれるものであり；そして上述の電荷指向材は正または負の電荷を有し、そしてそれにより粒子本体を静電気的にまたは動電気的に移動可能とする。
【００２７】
次いで粒子はパン乾燥、スプレー乾燥、または他の適当な手段で乾燥される。電解質または高分子電解質の機能は、電荷の維持であって、それにより粒子は電場の存在で所望の方法で反応することになる。
【００２８】
印刷の準備には、粒子は適当な誘電特性を有する液体と組み合わされて湿潤される。このような液体の一つの例は、アイソパール製品である。他の例は、フロリナートの商品名で３−Ｍ社から入手可能な製品である。結合した粒子と液体は約２％の粒子重量から約９０％重量の粒子までの範囲である。粒子は混合物の約２から約６０％の容積基準を占める。
【００２９】
本発明の要素を導入するに、冠詞“ａ”、“ａｎ”、“ｔｈｅ”、“ｓａｉｄ”は、一つまたはそれ以上の要素があることを示す。用語“からなり”、“含む”、“有する”は包含することを意味するのを意図し、例示のもの以外の追加の要素があることを意味する。
【００３０】
本発明の範囲から離れることなしに種々の変形が可能であり、上記と添付の図面に含まれる全ての事項は例として示しており制限することを意図していない。上記の事項は、説明する目的でのみ提供される限られた数の実施態様に関連する。本発明の範囲は添付の請求の範囲でのみ画定され、上述の態様の変形は本発明の範囲から離れることはない。
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
粒子が静電気的にまたは動電気的に移動可能となるように粒子が電荷を有すべく粒子を調製する方法であって、該方法は以下からなる：
電荷指向材の付着を容易とする被覆媒体で粒子を被覆し、ここで、該被覆媒体はアニオン種、非イオン種、カチオン種、酸、塩基およびこれらの混合物から選択されるものであり、そうして被覆媒体で被覆された粒子が得られ；そして
被覆媒体で被覆された粒子を、正または負の電荷を付与すべく電荷指向材で被覆し、そうして粒子は静電気的にまたは動電気的に移動可能となる。
【請求項２】
粒子が半田金属粒子である請求項１の方法。
【請求項３】
粒子が半田金属粒子であり、そして粒子を被覆媒体で被覆することが、粒子をカチオン材で被覆することからなる請求項１の方法。
【請求項４】
粒子が半田金属粒子であり、そして粒子を被覆媒体で被覆することが、粒子を材料で被覆することからなり、該材料はａ）ステアルアミドプロピルエタノールアミン、ｂ）Ｃ１６−Ｃ１８  モノアルキルアミン、ｃ）水素添加タローアルキルアミン、ｄ）Ｎ−ミリストイル  サルコシン、ｅ）Ｎ−ステアロイル  サルコシン、ｆ）Ｎ−（１，３−ジメチルブチル）−Ｎ−フェニレンジアミン、ｇ）Ｎ，Ｎ‘−ヘキサン−１，６−ジイルビス（３−３（３，５−０ジ−ｔｅｒｔ―ブチル−４−ヒドロキシフェニルプロピオンアミド））、ｈ）アミノ  ベースのシリコーン共重合オール  界面活性剤、およびｉ）これらの混合物からなる群から選択される請求項１の方法。
【請求項５】
粒子が半田金属粒子であり、そして粒子を被覆媒体で被覆することが、粒子を材料で被覆することからなり、該材料はアミド、ポリアミドおよびポリアミド樹脂から選択される請求項１の方法。
【請求項６】
粒子が半田金属粒子であり、そして粒子を被覆媒体で被覆することが、粒子をアニオン材料で被覆することからなる請求項１の方法。
【請求項７】
粒子が半田金属粒子であり、そして粒子を被覆媒体で被覆することが、粒子を材料で被覆することからなり、該材料はａ）Ｎ−ラウリルエチレンジアメトリ酢酸、ｂ）カリウムと遊離のグリセリンを含むステアリン酸グリセリル、ｃ）ステアルアミドプロピル  ジエタノールアミン、ｄ）、ｅ）、およびｆ）からなる群から選択される請求項１の方法。
【請求項８】
粒子が半田金属粒子であり、そして粒子を被覆媒体で被覆することが、粒子を高分子材料で被覆することからなる請求項１の方法。
【請求項９】
粒子が半田金属粒子であり、そして粒子を被覆媒体で被覆することが、粒子を材料で被覆することからなり、該材料はａ）スチレン  アクリル酸共重合体、ｂ）エチレン  アクリル酸共重合体、ｃ）パルミチン酸、ｄ）ステアリン酸、ｅ）プロピレン  アクリル酸共重合体およびｆ）これらの混合物からなる群から選択されるはアミド、ポリアミドおよびポリアミド樹脂から選択される請求項１の方法。
【請求項１０】
粒子が半田金属粒子であり、そして粒子を被覆媒体で被覆することが、粒子を材料で被覆することからなり、該材料はロジンおよび変性ロジンからなる群から選択される請求項１の方法。
【請求項１１】
粒子が半田金属粒子であり、そして粒子を被覆媒体で被覆することが、粒子を材料で被覆することからなり、該材料はガムロジン、水素添加ロジン、ロジンのフマル酸付加体、およびロジンのマレイン酸付加体からなる群から選択される請求項１の方法。
【請求項１２】
粒子が半田金属粒子であり、そして粒子を被覆媒体で被覆することが、粒子を有機酸材料で被覆することからなる請求項１の方法。
【請求項１３】
粒子が半田金属粒子であり、そして粒子を被覆媒体で被覆することが、粒子を材料で被覆することからなり、該材料はａ）脂肪族酸、ｂ）芳香族酸、ｃ）モノカルボン酸、ｄ）ジカルボン酸、ｅ）トリカルボン酸、ｆ）アミノ酸、ｇ）スルホン酸、ｈ）スルファミン酸、ｉ）ホスヒン酸、ｊ）ホスホン酸および、ｋ）これらの混合物からなる群から選択される請求項１の方法。
【請求項１４】
粒子が半田金属粒子であり、そして粒子を被覆媒体で被覆することが、粒子を材料で被覆することからなり、該材料は炭素骨格長がＣ１とＣ２０の間にあるモノおよびジカルボン酸からなる群からから選択される請求項１の方法。
【請求項１５】
粒子が半田金属粒子であり、そして粒子を被覆媒体で被覆することが、粒子を材料で被覆することからなり、該材料はアジピン酸、クエン酸、アスコルビン酸、コハク酸、マレイン酸、マロン酸およびこれらの混合物から選択される請求項１の方法。
【請求項１６】
粒子が半田金属粒子であり、そして粒子を被覆媒体で被覆することが、粒子を有機塩基材料で被覆することからなる請求項１の方法。
【請求項１７】
粒子が半田金属粒子であり、そして粒子を被覆媒体で被覆することが、粒子を材料で被覆することからなり、該材料は脂肪族と芳香族アミンからなる群からから選択される請求項１の方法。
【国際調査報告】
2007523995.tif 000002